(57)【要約】      （修正有）【課題】イオン交換部位において、骨格鉄と鉄カチオンとの双方を有する、鉄含有アルミノケイ酸塩ゼオライトを用いる排気ガス中の窒素酸化物の選択的触媒還元方法の提供。【解決手段】アルミナ源，シリカ源を鉄成分と混合し，鉄含有合成混合物を形成し，該混合物を加熱し鉄含有アルミノケイ酸塩ゼオライトを直接合成する。該合成ゼオライトは骨格鉄とイオン交換部位に於ける鉄カチオンの双方を有する構造を持つ。さらに、排気ガスから窒素酸化物を削減または除去する選択的触媒還元する方法において、アンモニア、尿素、またはそれらの供給源の存在下で、該鉄含有アルミノケイ酸塩ゼオライトを使用する。【選択図】図１
2015205270.tif 000002
【特許請求の範囲】
【請求項１】
鉄含有アルミノケイ酸塩ゼオライトであって、前記ゼオライトの構造は、骨格鉄と、イオン交換部位における鉄カチオンとの双方を有する、鉄含有アルミノケイ酸塩ゼオライト。
【請求項２】
前記鉄は、前記ゼオライトの少なくとも１重量％を成す、請求項１に記載の鉄含有アルミノケイ酸塩ゼオライト。
【請求項３】
前記鉄は、前記ゼオライトの１から５重量％の量で存在する、請求項２に記載の鉄含有アルミノケイ酸塩ゼオライト。
【請求項４】
前記ゼオライトは、６０未満のシリカアルミナ比（ＳＡＲ）を有する、請求項１に記載の鉄含有アルミノケイ酸塩ゼオライト。
【請求項５】
前記ＳＡＲは、５から５０に及ぶ、請求項４に記載の鉄含有アルミノケイ酸塩ゼオライト。
【請求項６】
前記ゼオライトは、ベータ型ゼオライト、ＺＳＭ−５型ゼオライト、Ｙ型ゼオライト、モルデン沸石型ゼオライト、菱沸石型ゼオライト、およびフェリエ沸石型ゼオライトから選択される、請求項１に記載の鉄含有アルミノケイ酸塩ゼオライト。
【請求項７】
前記ゼオライトは、生成の際、有機物を含まない、請求項１に記載の鉄含有アルミノケイ酸塩ゼオライト。
【請求項８】
前記イオン交換部位において、追加鉄カチオンおよび／または少なくとも１つの追加金属カチオンをさらに含む、請求項１に記載の鉄含有アルミノケイ酸塩ゼオライト。
【請求項９】
前記少なくとも追加金属は、銅、マンガン、コバルト、および銀から選択される、請求項８に記載の鉄含有アルミノケイ酸塩ゼオライト。
【請求項１０】
前記ゼオライトは、時効処理または蒸気暴露の前に、排気ガス中、２５０〜３００℃の温度で、ＮＨ３または尿素で４０％を超える窒素酸化物を変換する選択的触媒還元を示す、請求項１に記載の鉄含有アルミノケイ酸塩ゼオライト。
【請求項１１】
前記ゼオライトは、熱水時効処理または蒸気暴露の後に、排気ガス中、３００℃〜５００℃の温度で、ＮＨ３または尿素で８０％を超える窒素酸化物を変換する選択的触媒還元を示す、請求項１に記載の鉄含有アルミノケイ酸塩ゼオライト。
【請求項１２】
鉄含有アルミノケイ酸塩ゼオライトを作製する直接合成法であって、
アルミナ源、シリカ源、任意に構造指向剤を、鉄成分と混合し、鉄含有合成混合物を形成するステップと、
前記鉄含有合成混合物において、少なくとも１回の加熱ステップを行い、鉄含有アルミノケイ酸塩ゼオライトを形成するステップであって、前記ゼオライトの構造は、骨格鉄と、イオン交換部位における鉄カチオンとの双方を有する、ステップと、を含む、方法。
【請求項１３】
前記鉄は、前記ゼオライトの少なくとも１重量％を成す、請求項１２に記載の方法。
【請求項１４】
前記鉄は、前記ゼオライトの１から５重量％の量で存在する、請求項１３に記載の方法。
【請求項１５】
前記ゼオライトは、６０未満のシリカアルミナ比（ＳＡＲ）を有する、請求項１２に記載の方法。
【請求項１６】
前記ＳＡＲは、５から５０に及ぶ、請求項１５に記載の方法。
【請求項１７】
前記構造指向剤は、有機化合物である、請求項１２に記載の方法。
【請求項１８】
前記有機化合物は、水酸化テトラエチルアンモニウムを含む、請求項１７に記載の方法。
【請求項１９】
前記ゼオライトは、ベータ型ゼオライト、ＺＳＭ−５型ゼオライト、Ｙ型ゼオライト、モルデン沸石型ゼオライト、菱沸石型ゼオライト、およびフェリエ沸石型ゼオライトから選択される、請求項１２に記載の方法。
【請求項２０】
前記加熱するステップの前に、ゼオライトの結晶化シードを前記鉄含有合成混合物に加えるステップをさらに含む、請求項１２に記載の方法。
【請求項２１】
前記シリカ源は、シリカゾル、ケイ酸ナトリウム、金属ケイ酸ナトリウム、沈降シリカ、シリカゲル、およびシリカアルミナから選択される、請求項１２に記載の方法。
【請求項２２】
前記アルミナ源は、アルミン酸ナトリウム、硝酸アルミニウム、水酸化アルミニウム、アルミナ、および硫酸アルミニウムから選択される、請求項１２に記載の方法。
【請求項２３】
前記鉄成分は、鉄塩である、請求項１２に記載の方法。
【請求項２４】
前記鉄塩は、硝酸第二鉄、塩化第二鉄、塩化第一鉄、および硫酸第一鉄から選択される、請求項２３に記載の方法。
【請求項２５】
前記少なくとも１回の加熱ステップは、９０℃から２５０℃の範囲の温度で、オートクレーブ内で行われる、請求項１２に記載の方法。
【請求項２６】
５００℃を超える蒸気に生成物を暴露することにより、前記生成物を熱水時効処理するステップをさらに含む、請求項１２に記載の方法。
【請求項２７】
最高６００℃まで生成物を焼成し、焼成物を生成するステップをさらに含む、請求項１２に記載の方法。
【請求項２８】
前記焼成物を、さらに、イオン交換および／または含浸ステップに供して、さらに鉄および／または少なくとも１つの追加金属を加える、請求項２７に記載の方法。
【請求項２９】
前記少なくとも追加金属は、銅、マンガン、コバルト、および銀から選択される、請求項２８に記載の方法。
【請求項３０】
請求項１に記載の鉄含有アルミノケイ酸塩ゼオライトを含むモノリス。
【請求項３１】
請求項１に記載の鉄含有アルミノケイ酸塩ゼオライトを含むディーゼル粒子フィルタ。
【請求項３２】
排気ガス中の窒素酸化物の選択的触媒還元の方法であって、
骨格鉄と骨格外鉄カチオンとの双方を含む、鉄含有アルミノケイ酸塩ゼオライトと前記排気ガスを少なくとも部分的に接触させるステップを含む、方法。
【請求項３３】
前記選択的触媒還元は、アンモニア、尿素、またはそれらの源がある場合、行われる、請求項３２に記載の方法。
【請求項３４】
前記鉄は、前記ゼオライトの１から５重量％の量で存在する、請求項３２に記載の方法。
【請求項３５】
前記ゼオライトは、６０未満のシリカアルミナ比（ＳＡＲ）を有する、請求項３２に記載の方法。
【請求項３６】
前記ゼオライトは、ベータ型ゼオライト、ＺＳＭ−５型ゼオライト、Ｙ型ゼオライト、モルデン沸石型ゼオライト、菱沸石型ゼオライト、およびフェリエ沸石型ゼオライトから選択される、請求項３２に記載の方法。
【請求項３７】
窒素酸化物の前記選択的触媒還元は、３００℃以上で、前記ゼオライトを熱水時効処理した後、改善される、請求項３２に記載の方法。
【請求項３８】
前記排気ガスは、自動車の排気ガスである、請求項３２に記載の方法。
【請求項３９】
前記排気ガスは、発電施設または固定ディーゼルエンジンから選択される固定汚染源である、請求項３２に記載の方法。
【発明の詳細な説明】
【技術分野】
【０００１】
本出願は、２００７年８月１３日に出願された、米国暫定特許出願第６０／９３５，４３６号における国内優先権の利益を主張し、それらの全体を参照することにより本明細書に組み込む。
【０００２】
本発明は、鉄含有アルミノケイ酸塩ゼオライトを直接合成する方法に関する。本開示はまた、該ゼオライトの構造が、骨格鉄と、イオン交換部位における鉄カチオンとの双方を有する、鉄含有アルミノケイ酸塩ゼオライト、ならびに排気ガス中の窒素酸化物（ＮＯｘ）の選択的触媒還元（ＳＣＲ）を含む、このようなゼオライトを使用する方法に関する。
【背景技術】
【０００３】
窒素酸化物（ＮＯｘ）は、主に、それらの腐食作用のために、ガスを汚染することがこれまで長い間知られている。実際には、それらは、酸性雨の原因となる主な理由である。ＮＯｘによる汚染の主な一因は、ディーゼル自動車の排気ガスおよび石炭燃料発電施設およびタービン等の固定汚染源におけるそれらの排出である。これらの有害な排出を回避するために、ＳＣＲが採用され、これは、ＮＯｘを窒素および水に変換する際に、ゼオライト触媒の使用を含む。
【０００４】
本発明まで、このような用途に対するアルミノケイ酸塩ゼオライトは、イオン交換または含浸により金属でドープすることにより作製された。ゼオライトの従来の金属ドーピングと関連する難点としては、ゼオライトの製造における別個の追加ステップの必要性、およびイオン交換または含浸を用いたゼオライト内の金属充填を制御するに当たっての困難性が挙げられる。
【０００５】
例えば、米国特許第４，９６１，９１７号は、アンモニアを用いたＮＯｘの還元のための金属（ＦｅおよびＣｕ）促進のゼオライトの使用を開示する。該特許に開示されるゼオライトは、少なくとも約１０のシリカアルミナ比（ＳＡＲ）、少なくとも７オングストロームの孔径を有し、ＵＳＹ型、ベータ型、およびＺＳＭ−２０型からなる群から選択される。該特許の実施例に記載されるように、ベータ型ゼオライトを、合成し、焼成し、ＮＨ４ＮＯ３でイオン交換し、その後、ＦｅまたはＣｕでイオン交換した。
【０００６】
米国特許第５，４５１，３８７号は、鉄が、第一鉄塩を用いてイオン交換することにより、ＺＳＭ−５型ゼオライトに導入される、アンモニアを用いたＮＯｘ還元のためのＦｅ含有ＺＳＭ−５型ゼオライトの使用を開示する。該特許に開示されるゼオライトは、少なくとも５のＳＡＲおよび約７オングストローム未満の孔径を有する。
【０００７】
米国特許第６，６８９，７０９号および第７，１１８，７２２号は、ＮＯｘ還元のための安定したＦｅ促進のゼオライトを開示する。ゼオライトは、ＵＳＹ型、ベータ型、およびＺＳＭ−２０型から選択され、少なくとも約７オングストロームの孔径を有する。該特許に記載されるベータ型ゼオライトは、まず、高温で蒸気を出し、その後、硫酸第一鉄溶液でイオン交換する。
【０００８】
米国特許第６，８９０，５０１号は、鉄充填されたベータ型ゼオライトを用いて、８から１００のＳＡＲを有する、アンモニアを用いてＮＯｘおよびＮ２Ｏを同時に除去する工程を開示する。該特許に開示されるベータ型ゼオライトは、Ｆｅ（ＮＯ３）３を用いてイオン交換または含浸により調製された。さらに、該特許は、合成中、ゼオライトネットワークに組み込まれる鉄は、いずれの触媒活性も提供しないことを教示する。
【０００９】
アルミニウムではなくゼオライト骨格に置換される鉄を有する、Ｆｅ−ＺＳＭ−５型ゼオライトの特性は、Ｊｏｕｒｎａｌ  ｏｆ  Ｐｈｙｓｉｃａｌ  Ｃｈｅｍｉｓｔｒｙ，ｖｏｌ．８９，ｐｐ．１５６９−７１（１９８５）に報告される。ＺＳＭ−５型ゼオライトの類似体として記載される、鉄シリケートの分子篩の調製は、Ｊｏｕｒｎａｌ  ｏｆ  Ｃａｔａｌｙｓｉｓ，ｖｏｌ．１００，ｎｏ．２，ｐｐ．５５５−７（１９８６）に報告される。
【００１０】
米国特許第４，９５２，３８５号は、アルミニウムを含まない鉄シリケートＺＳＭ−５型ゼオライトを調製するための工程、およびこのようなゼオライトが、一酸化炭素と水素の混合物を炭化水素に直接変換するフィッシャー・トロプシュ合成に有用であることを開示する。最後に、実質的にアルミニウムを含まない鉄シリケートモルデン沸石の調製および特性は、Ｚｅｏｌｉｔｅｓ，ｖｏｌ．１１，ｎｏ．１，ｐｐ．４２−７（１９９１）に報告される。
【００１１】
当技術分野における豊富な従来技術にも関わらず、従来技術は、イオン交換または含浸等の一部の中間ステップ、または直接合成により作製される場合、ゼオライト骨格から遷移金属を抽出するための水蒸気処理等の追加のステップを必要としない、ゼオライト含有遷移金属を作製する方法について沈黙を貫いている。したがって、イオン交換もしくは含浸、または直接合成後のゼオライト骨格からのカチオンおよびその生成物の抽出を必要としない、金属含有アルミノケイ酸塩を作製する、改善され簡易化した方法の必要性がある。そのため、本発明者らは、ゼオライトの構造が、骨格鉄と、イオン交換部位における鉄カチオンとの双方を有する、鉄含有アルミノケイ酸塩ゼオライト、ならびにこれらの鉄含有アルミノケイ酸塩ゼオライトを直接合成する方法を見出した。
【発明の概要】
【００１２】
ゼオライトの構造が、骨格鉄と、イオン交換部位における鉄カチオンとの双方を有する、鉄含有アルミノケイ酸塩ゼオライトを開示する。
【００１３】
鉄含有アルミノケイ酸塩ゼオライトを作製する方法をさらに開示し、それには、アルミナ源、シリカ源、任意に有機構造指向剤を、鉄成分と混合し、鉄含有合成混合物を形成するステップと、鉄含有混合物において、少なくとも１回の加熱ステップを行い、鉄含有アルミノケイ酸塩ゼオライトを形成するステップであって、該ゼオライトの構造は、骨格鉄と、イオン交換部位における鉄カチオンとの双方を有する、ステップと、を含む。
【００１４】
本発明の方法は、金属を添加する前に、焼成するステップを必要としないため、本明細書に開示される非焼成鉄含有アルミノケイ酸塩ゼオライトでモノリスを被覆し、全被覆構造を焼成することが可能である。したがって、該ゼオライトの構造が、骨格鉄と、イオン交換部位における鉄カチオンとの双方を有する、鉄含有アルミノケイ酸塩ゼオライトで被覆されるモノリスも開示する。
【００１５】
さらに、一般に、アンモニアまたは尿素溶液等のその源がある場合、ＳＣＲ反応において、本明細書に開示される鉄含有アルミノケイ酸塩ゼオライトを使用する方法を開示する。
【００１６】
本明細書に組み込まれ、その一部を構成する、添付の図面は、本発明のいくつかの実施形態を図示し、その説明とともに本発明の原理を説明するのに役立つ。
【図面の簡単な説明】
【００１７】
【図１】ＮＯｘの選択的触媒還元における、様々な発明および同等の新鮮なＦｅ含有ＺＳＭ−５型材の触媒挙動のグラフである。
【００１８】
【図２】ＮＯｘの選択的触媒還元における、様々な発明および同等の熱水的に時効処理されたＦｅ含有ＺＳＭ−５型の触媒挙動のグラフである。
【００１９】
【図３】ＮＯｘの選択的触媒還元における、様々な発明および同等の熱水的に時効処理されたＦｅベータ型材の触媒挙動のグラフである。
【００２０】
【図４】ＮＯｘの選択的触媒還元における、熱水的に時効処理されたＦｅ菱沸石型の触媒挙動のグラフである。
【００２１】
【図５】実施例１、２、および４の新鮮試料に対する、水素を用いた昇温還元法（Ｈ２−ＴＰＲ）プロファイルのグラフである。
【００２２】
上記に論じられる主題に加えて、本開示は、以下に説明されるもの等の多くの他の例示的特長を含む。前述の説明および以下の説明の双方は、例示のみであることを理解されたい。
【発明を実施するための形態】
【００２３】
ゼオライトは、「分子篩」として知られている微孔型固体ファミリーのアルミノケイ酸塩メンバーである。この句は、主にサイズ排除工程に基づいて分子を選択的に分離する能力を指し、ゼオライトと関連する分子の大きさの規則的な細孔構造の機能である。ゼオライトの細孔に侵入し得る分子またはイオン種の最大サイズは、環の直径により、制御され、画定される。例えば、「１０環」またはさらに一般には、「１０Ｒ」という用語は、１０個の４面体配位のシリコン（またはアルミニウム）原子および１０個の酸素原子から構築される閉ループを指す。すべての環の細孔開口部の１つの大きさは、結合誘導型を含む、様々な効果のため、概して、同一ではない。本開示は、８Ｒから１８Ｒのゼオライトにより網羅されたものを含む、様々なゼオライト、およびこれらのゼオライトを作製する方法を対象にする。
【００２４】
上記のように、ＳＣＲは、汚染ガスに認められる一酸化窒素の還元において有益な道具である。ＮＨ３保存は、排気ガス中のＮＯｘ（ＮＯ＋ＮＯ２）が、ＮＨ３の供給がない場合、保存されたＮＨ３と反応することができるため、ＮＨ３−ＳＣＲ（ＮＨ３を用いた窒素酸化物の選択的触媒還元）触媒の主眼点である。ＮＨ３保存部位は、アンモニアスリップを減少させるのに役立ち、ＮＨ３投与方法に対して柔軟性を持たせることもできる。ゼオライト中の骨格Ａｌ部位は、酸性であり、ＮＨ３を容易に吸着し、故に、ＮＨ３保存部位として適している。ＮＨ３−ＳＣＲのための酸性部位の重要性は、Ａｐｐｌｉｅｄ  Ｃａｔａｌｙｓｉｓ  Ｂ：Ｅｎｖｉｒｏｎｍｅｎｔａｌ，ｖｏｌ．６６，ｐｐ．２０８−２１６，２００６に論じられている。
【００２５】
ＮＯの酸化は、全体的なＮＨ３−ＳＣＲ反応において、特に、ＮＯ２の供給がない場合、すなわち、ＮＯ／ＮＯＸ比がほぼ１である場合、重要なステップである。Ｆｅ交換ゼオライトは、ＮＨ３−ＳＣＲのために研究され、ＮＯの酸化は、これらの材料において反応の重要なステップであることが示唆されている（Ａｐｐｌｉｅｄ  Ｃａｔａｌｙｓｉｓ  Ａ：Ｇｅｎｅｒａｌ，ｖｏｌ．２３５，ｐｐ．２４１−２５１，２００２）。
【００２６】
本明細書に記載される鉄含有アルミノケイ酸塩ゼオライトは、酸性部位、骨格鉄、および交換可能なＦｅ部位を含む。ゼオライト骨格においてアルミニウム原子は、ＳＣＲ反応のためにＮＨ３に必要である酸性部位を作成する。Ｆｅの一部は、合成後、骨格中にあり、Ｆｅの一部は、材料中のＦｅ容量が十分に高い場合、交換部位で存在する。新鮮なこのような鉄含有ゼオライトは、ＮＨ３−ＳＣＲ反応に対して活性である。骨格鉄は、熱水時効処理中、骨格外に移動し、その後、骨格Ｆｅは、ＳＣＲ反応のために必要とされる部位にさらにＦｅを提供するための源になる。新規鉄含有ゼオライトは、熱水時効処理の際、または実用的用途において、従来のＦｅ交換ゼオライトまたはアルミニウムを含まないＦｅシリケートよりもＮＨ３−ＳＣＲ反応に対して耐久性がある。
【００２７】
一実施形態において、ゼオライトの構造が、骨格鉄と、イオン交換部位における鉄カチオンとの双方を有する、鉄含有アルミノケイ酸塩ゼオライトを開示する。「骨格鉄」という句（またはその任意の変形）は、ゼオライトの負電荷の平衡を保つために、アルミノケイ酸塩ゼオライトの骨格に存在する鉄カチオンを指す。骨格鉄は、不活性であり、概して、イオン交換または含浸ではなく、直接合成の結果である。「イオン交換部位における、鉄カチオン」という句（またはその任意の変形）は、ゼオライト骨格中に存在せず、ＮＯｘ還元に対して活性を持つ、鉄カチオンを指す。イオン交換部位において、鉄カチオンは、イオン交換により生じ得る、または、この場合は、直接合成からも生じ得る。
【００２８】
本発明者らは、ゼオライトの構造が、骨格鉄と、イオン交換部位における鉄カチオンとの双方を有する、本開示による生成物を見出した。したがって、本発明のゼオライトは、活性化するステップがない場合でさえも、活性があり、蒸気への暴露および／または加熱した後も、活性状態のままである。
【００２９】
別の実施形態において、ゼオライトの合成ステップ中、鉄成分を加える能力に基づく鉄含有アルミノケイ酸塩ゼオライトを作製する方法を開示する。「直接合成」という句（またはその任意の変形）は、その後のイオン交換または含浸方法等のゼオライトを形成した後の金属ドーピング工程を必要としない方法を指す。本発明者は、本開示による直接合成法が、従来のイオン交換および含浸方法よりも、ゼオライト中の鉄の量をさらに容易に制御することを見出した。したがって、本開示の方法は、従来の方法よりも簡易であるだけでなく、鉄容量をさらに正確に制御することができるため、より良好な最終生成物を生成する。さらに、本発明の少なくとも１つの態様において、該方法は、活性鉄が既にゼオライトに存在するため、水蒸気処理等のゼオライト骨格から遷移金属を抽出するための追加ステップを必要としない。
【００３０】
さらに、本開示により作製される鉄含有アルミノケイ酸塩ゼオライトは、熱水的に安定である。本明細書に使用される「熱水的に安定」という用語は、自動車の従来の走行条件下等の高温条件での使用下で、少なくとも一部の触媒活性を維持する能力を指す。一実施形態において、本開示により作製されるゼオライトは、７００℃で１６時間、熱水的に安定である。
【００３１】
別の実施形態において、結果として生じた鉄含有アルミノケイ酸塩ゼオライトは、硫黄または硫黄化合物が、一般に、石炭燃料発電施設、および例えば、燃料油等の硫黄含有燃料で燃料を供給されるタービンまたは他のエンジンの排気ガスに認められるため、硫黄化合物がある場合、熱水的に安定である。
【００３２】
上記のように、ゼオライトの合成ステップ中、鉄成分を加えるステップを含む、鉄含有アルミノケイ酸塩ゼオライトを作製する方法を開示する。一実施形態において、鉄成分の直接添加は、Ｆｅ２＋およびＦｅ３＋等の鉄の少なくとも０．２重量％、さらに一般に、１．０から５．０重量％を用いてアルミノケイ酸塩ゼオライトの合成を可能にする。
【００３３】
本発明の前に、ゼオライトにこれらの量の鉄を加えるステップは、該ゼオライトを焼成し、最終生成物を形成した後、イオン交換または含浸によって主に行われた。上記のように、本発明の方法は、完成したゼオライトにではなく（例えば、焼成した後ではなく）、合成工程中に、鉄成分を加える。本発明はまた、水蒸気処理等のゼオライト骨格から遷移金属を抽出する追加ステップを必要としない。したがって、本発明の別の利点は、本発明の材料をモノリシック基質および焼成された全基質上に被覆できるようにすることである。
【００３４】
上記のように、本明細書に記載される鉄含有アルミノケイ酸塩ゼオライトは、直接合成工程によって作製される。しかしながら、イオン交換工程によって、イオン交換部位において、追加の鉄カチオンおよび／または少なくとも１つの追加金属カチオンを含むことは可能である。一実施形態において、少なくとも１つの追加金属は、銅、マンガン、コバルト、および銀から選択される。
【００３５】
本明細書に記載される鉄含有アルミノケイ酸塩ゼオライトは、時効処理または蒸気暴露の前に、排気ガス中、２５０〜３００℃の温度で、ＮＨ３または尿素で４０％を超える窒素酸化物を変換する選択的触媒還元を示し得る。
【００３６】
一実施形態において、本明細書に記載される鉄含有アルミノケイ酸塩ゼオライトは、熱水時効処理または蒸気暴露の後に、排気ガス中、３００℃〜５００℃の温度で、ＮＨ３または尿素で８０％を超える窒素酸化物を変換する選択的触媒還元を示す。
【００３７】
鉄含有アルミノケイ酸塩ゼオライトを作製する直接合成法も開示し、それには、アルミナ源、シリカ源、任意に構造指向剤を、鉄成分と混合し、鉄含有合成混合物を形成するステップと、該鉄含有合成混合物において、少なくとも１回の加熱ステップを行い、鉄含有アルミノケイ酸塩ゼオライトを形成するステップであって、該ゼオライトの構造は、骨格鉄と、イオン交換部位における鉄カチオンとの双方を有する、ステップと、を含む。
【００３８】
通常、本発明の方法は、アルミナ源、シリカ源、鉄源、および任意に構造指向剤と混合し、鉄含有アルミノケイ酸塩ゼオライトを直接合成するステップにより、任意の種類の鉄含有アルミノケイ酸塩ゼオライトを直接合成することにより作製することを対象にする。ベータ型ゼオライト、ＺＳＭ−５型ゼオライト、またはＹ型ゼオライト等の所望のゼオライト生成物によって、構造指向剤の使用は、異なり得る。例えば、一実施形態において、アルミナ源、シリカ源、および鉄源を、水および水酸化テトラエチルアンモニウム（ＴＥＡＯＨ）等の有機構造指向剤と混合するステップにより、鉄ベータ型ゼオライトを作製する方法を開示する。
【００３９】
異なる実施形態において、有機構造指向剤を使用することなく、ＺＳＭ−５型ゼオライトを作製する方法を開示する。
【００４０】
本開示に使用され得るアルミナ源の非限定の例としては、アルミン酸ナトリウム、水酸化アルミニウム、アルミナ、硝酸アルミニウム、および硫酸アルミニウムが挙げられる。該方法は、生成物から任意の残留ナトリウムを除去する追加ステップを含んでよい。これは、一般に、Ｃｌ、ＳＯ４、ＮＯ３のアンモニウム塩を含む、公知の塩等を用いて、イオン交換工程によって行われる。一実施形態において、残留ナトリウムは、ＮＨ４ＮＯ３等の所望の塩において、生成物をスラリーにすることにより、焼成する前に、除去される。
【００４１】
鉄源は、一般に、硝酸第二鉄、塩化第二鉄、塩化第一鉄、および硫酸第一鉄から選択される鉄塩である。さらに、シリカ源は、一般に、激しい撹拌条件下で加える、シリカゾルを含み得る。使用され得る他のシリカ源の非限定例としては、ケイ酸ナトリウム、金属ケイ酸ナトリウム、ならびにコロイド状シリカ、シリカゲル、沈降シリカ、シリカアルミナ等の公知のケイ酸塩類が挙げられる。
【００４２】
ゲルの形成後、ベータ型ゼオライトおよびＺＳＭ−５型ゼオライト等のゼオライト源を、結晶化シードの形状で任意に加える。使用する場合、結晶化シードを、０．１から５．０重量％の量で加える。
【００４３】
次に、ゲルを加熱して、生成物を形成する。ゲルの加熱ステップは、１４０℃から２５０℃の範囲の温度で、２４〜４８時間等の４〜７２時間、オートクレーブ内で行われ得る。ゼオライト−Ｙを合成する場合、処理温度は、低下し得る。例えば、Ｙ型ゼオライトを形成する場合、温度は、８０から１０５℃に及び得る。
【００４４】
冷却、ならびに濾過、洗浄、および乾燥から選択される、生成物における少なくとも１つの処理工程を任意に行った後、最終的に、焼成し、Ｆｅ２＋またはＦｅ３＋の１．０重量％から５．０重量％等の、少なくとも０．２重量％を成す鉄含有アルミノケイ酸塩ゼオライトを形成する。下記にさらに詳細が説明されるように、焼成ステップは、本発明の鉄含有アルミノケイ酸塩ゼオライトを、モノリス上に被覆した後、行われ得る。
【００４５】
一実施形態において、生成物は、イオン交換および／または含浸ステップにさらに供して、鉄の量を増加させる、または銅、マンガン、コバルト、および銀等の少なくとも１つの追加金属を加える。
【００４６】
別の実施形態において、直接合成法により作製される、Ｆｅ２＋またはＦｅ３＋の少なくとも０．２重量％を成すものを含む、前述の方法により作製される熱水的に安定した鉄含有アルミノケイ酸塩ゼオライトを開示する。
【００４７】
本明細書に記載される鉄含有アルミノケイ酸塩ゼオライトは、一般に、５から１００、または６０未満、または５〜５０のシリカアルミナ比を有し、それは、ゼオライトの型に依存する。例えば、Ｙ型ゼオライトは、一般に、５〜４０のシリカアルミナ比を有し、ベータ型ゼオライトは、１０〜８０のシリカアルミナ比を有し、ＺＳＭ−５型ゼオライトは、１５〜１００のシリカアルミナ比を有する。
【００４８】
本発明の鉄含有アルミノケイ酸塩ゼオライトおよびその作製方法に加えて、本開示の鉄含有アルミノケイ酸塩ゼオライトの使用方法を開示する。例えば、ディーゼルエンジンの典型的な排気ガスは、約２から１５体積パーセントの酸素および窒素酸化物当たり１００万分の約２０から５００の体積分率（通常、ＮＯとＮＯ２の混合物を含む）を含む。窒素およびＨ２Ｏを形成するようにアンモニアを用いた窒素酸化物の還元は、金属促進のゼオライトにより触媒され得、故に、本工程は、しばしば、窒素酸化物の「選択的」触媒還元（「ＳＣＲ」）と称される。
【００４９】
したがって、一実施形態において、本明細書に開示される鉄含有アルミノケイ酸塩ゼオライトと少なくとも部分的に排気ガスを接触するステップを含む、排気ガス中、窒素酸化物のＳＣＲの方法も開示する。
【００５０】
様々な排気ガスにおいて、窒素酸化物の排出を削減するために、一般に、アンモニアを、窒素酸化物を含有する気体流に加える。本発明の一実施形態において、アンモニアを使用して、気体流を、高温で、本発明の鉄含有アルミノケイ酸塩ゼオライトと接触する場合、窒素酸化物の還元を触媒できるようにする。
【００５１】
一実施形態において、尿素溶液を使用し、気体流にアンモニアを提供し得る。これは、自動車の排気ガス処理用途および固定ＮＯｘ還元用途に使用される場合、特に真実である。
【００５２】
本開示のゼオライトで処理され得る排気ガスの型の非限定の例としては、ディーゼルエンジンを含む、路上用およびオフロード用の自動車からの双方の自動車の排気ガスが挙げられる。さらに、発電施設、固定ディーゼルエンジン、および石炭燃料発電施設等の固定汚染源からの排気ガスを処理し得る。したがって、自動車の排気ガスまたは固定汚染源からの排気ガス等の排出ガスを処理する方法も開示する。
【００５３】
本発明の鉄含有アルミノケイ酸塩ゼオライトは、アルミナ、ベントナイト、シリカ、またはシリカアルミナ等の適した耐火性結合剤と混合される、または被覆される、および適した耐火性基質上に堆積されるスラリーに形成される、微粉末の形状で提供され得る。一実施形態において、担体基質は、「ハニカム」構造であり得る。このような担体は、それを通して延在する、多くの細かい、並列気体流路を有するものとして当技術分野で公知である。ハニカム構造を作製するのに使用される材料のある非限定の例としては、コーディエライト、ムライト、炭化ケイ素、アルミナ、チタニア、ジルコニア、シリカ、アルミナシリカ、アルミナジルコニア、ステンレス鋼、Ｆｅ−Ｃｒ−Ａｌ合金、およびこれらの組み合わせが含まれる。
【００５４】
非焼成鉄含有アルミノケイ酸塩ゼオライトで被覆されたモノリスを作製する方法も開示する。本発明の方法は、焼成構造において行われるイオン交換を必要としないため、本明細書に開示される非焼成ゼオライトでモノリスを被覆し、全被覆された構造を焼成することが可能である。これは、ゼオライト製造業者の工程ステップをさらに軽減するという点において有益である。
【００５５】
本方法は、アルミナ源、シリカ源、および構造指向剤を鉄成分と混合し、鉄含有生成物を形成するステップと、鉄含有生成物において、少なくとも１回の加熱ステップを行い、Ｆｅ２＋またはＦｅ３＋の１から５重量％の範囲の量等の少なくとも０．２重量％を有する、鉄含有アルミノケイ酸塩ゼオライトを形成するステップと、を含む。洗浄被覆または非焼成ゼオライトが作製されると、それは、モノリスに直接被覆され得る。全被覆モノリスは、その後、該構造指向剤を除去するために、焼成することが可能である。
【００５６】
別の実施形態において、鉄含有アルミノケイ酸塩ゼオライトは、（基質上の被覆とは対照的に）別個の形状に提供され得る。このような形状の非限定の例としては、例えば、充填層における使用のために、ペレット、錠剤、または任意の他の適した形状の粒子が挙げられる。本発明による鉄含有アルミノケイ酸塩ゼオライトはまた、皿、管等の成形されたものに形成され得る。
【００５７】
別途指示されない限り、本明細書および請求項に使用される、原料の量、反応条件等を表すすべての数字は、「約」という用語によりすべての例において修正されることを理解されたい。したがって、別途反対に示されない限り、以下の明細書および添付の請求項に記述されている数のパラメータは、本発明により得られようとする所望の性質に依存して変化する可能性がある近似値である。
【００５８】
本発明の他の実施形態は、本明細書に開示される明細書の考慮および本発明の実践から当業者には明らかとなるであろう。本明細書および実施例は、例示のみとして見なされ、本発明の真の範囲および精神は、以下の請求項によって示される。
【００５９】
・実施例
本発明は、本発明の純粋な例示であることを意図する、以下の非限定的なの実施例によりさらに明確となるであろう。
【００６０】
・実施例１：有機構造指向剤なしで直接合成によるＦｅ含有ＺＳＭ−５型（２．２％Ｆｅ、ＳＡＲ＝３１）
５５０グラムのケイ酸ナトリウム溶液（２８％  ＳｉＯ２、９％  Ｎａ２Ｏ）、２４．６グラムのＦｅ（ＮＯ３）３・９Ｈ２Ｏ、および５４０グラムの脱イオン水（ＤＩ−Ｈ２Ｏ）を共に混合した。４６グラムのＡｌ２（ＳＯ４）３・１８Ｈ２Ｏ、２１グラムのＨ２ＳＯ４（９６％）、および２５０グラムのＤＩ−Ｈ２Ｏからなる溶液を、激しく撹拌しながら、混合物にゆっくり加えた。最後に、３．０グラムのＺＳＭ−５型ゼオライトを結晶化シードとして合成ゲルに加えた。ゲルは、以下のモル組成であった。
３３  ＳｉＯ２：１．０  Ａｌ２Ｏ３：０．４  Ｆｅ２Ｏ３：１０  Ｎａ２Ｏ：８２５  Ｈ２Ｏ
【００６１】
ゲルを２リットルのオートクレーブに装填し、１８５℃まで２４時間加熱した。冷却した後、生成物を、濾過および洗浄により回収した。生成物のＸ線回折パターンは、純粋相のＺＳＭ−５型ゼオライトを示した。
【００６２】
残留ナトリウムを除去するために、固体は、３Ｍ  ＮＨ４ＮＯ３溶液中にスラリーにし、８０℃で２時間撹拌した。濾過、洗浄、および乾燥させた後、最終生成物は、３１のシリカアルミナ比（ＳＡＲ）および２．２重量％のＦｅを得た。生成物のＢＥＴ表面積は、４０４ｍ２／ｇであり、微小孔容積は、０．１４ｃｃ／ｇであった。
【００６３】
・実施例２（比較例）：有機構造指向剤の存在下で調製される、（同等の）Ｆｅ含有ＺＳＭ−５型（０．６重量％  Ｆｅ、ＳＡＲ＝８８）
この同等の合成は、Ｊｏｕｒｎａｌ  ｏｆ  Ｃａｔａｌｙｓｉｓ，ｖｏｌ．１９５，ｐｐ．２８７−２９７，２０００および米国特許出願第２００６／００８８４６９  Ａ１号の実施例１に記載される手順に従ってなされた。
【００６４】
９．６グラムのＮａＯＨペレット（９８重量％）を、８１７グラムのＤＩ−Ｈ２Ｏ中に溶解し、その後、６１．０グラムの水酸化テトラプロピルアンモニウム溶液（ＴＰＡＯＨ、４０重量％）を加えた。２５０グラムのテトラエチルオルトケイ酸塩（ＴＥＯＳ）を、上記の溶液中で混合した。最後に、９．０グラムのＡｌ（ＮＯ３）３・９Ｈ２Ｏ、２．８グラムのＦｅ（ＮＯ３）３・９Ｈ２Ｏ、および１５５グラムのＤＩ−Ｈ２Ｏを含む溶液を、激しく撹拌しながら、ゆっくり加えた。最終混合物は、以下のモル組成であった。
１００  ＳｉＯ２：１．０  Ａｌ２Ｏ３：０．３  Ｆｅ２Ｏ３：９．８  Ｎａ２Ｏ：４５００  Ｈ２Ｏ
【００６５】
混合物を３０分間撹拌し、その後、２リットルのオートクレーブに移動し、撹拌しないで、１７５℃まで加熱した。Ｊｏｕｒｎａｌ  ｏｆ  Ｃａｔａｌｙｓｉｓ，ｖｏｌ．１９５，ｐｐ．２８７−２９７，２０００に示される同一の結晶形態学を用いて、２日後、結晶構造のＺＳＭ−５型を得た。固体を濾過し、洗浄し、オーブン上で乾燥させた。固体を、その後、５５０℃で１０時間焼成し、有機剤を除去した。残留ナトリウムを除去するために、焼成材は、２Ｍ  ＮＨ４ＮＯ３溶液中にスラリーにし、８０℃で２時間撹拌した。濾過、洗浄、および乾燥させた後、最終生成物は、８８のＳＡＲおよび０．５８重量％のＦｅを得た。焼成生成物のＢＥＴ表面積は、４３２ｍ２／ｇであり、微小孔容積は、０．１５ｃｃ／ｇであった。
【００６６】
・実施例３（比較例）：有機構造指向剤の存在下で調製される、（同等の）Ｆｅ含有ＺＳＭ−５型３％  Ｆｅ、アルミニウムを含まない）
アルミニウムを含まない、この同等の合成は、米国特許第４，９５２，３８５号の実施例１に記載される手順に従った。
【００６７】
ＰＱ  Ｃｏｒｐｏｒａｔｉｏｎからの５５０グラムのケイ酸ナトリウム（２８．２重量％  ＳｉＯ２、８．９重量％  Ｎａ２Ｏ）を、５５０グラムのＤＩ−Ｈ２Ｏに混合した。その後、２２．７グラムのＦｅ（ＮＯ３）３・９Ｈ２Ｏおよび４４２グラムのＤＩ−Ｈ２Ｏを含有する溶液を加えた。４１．０グラムのＨ２ＳＯ４（９６重量％）を、激しく撹拌しながら、混合物にゆっくり加えた。最後に、１３９グラムの臭化テトラプロピルアンモニウム溶液（ＴＰＡＢｒ、３５重量％）を加えた。最終混合物は、以下のモル組成であった。
９２  ＳｉＯ２：１．０  Ｆｅ２Ｏ３：２７．９  Ｎａ２Ｏ：１４．４  Ｈ２ＳＯ４：２８５２  Ｈ２Ｏ
【００６８】
混合物を２リットルのオートクレーブに移動し、撹拌しないで、１７０℃まで６日間加熱した。固体を濾過し、洗浄し、オーブン上で乾燥させた。Ｘ線回折パターンは、固体が純粋なＺＳＭ−５型相であることを示した。固体を、その後、５５０℃で６時間焼成し、有機剤を除去した。残留ナトリウムを除去するために、焼成材は、２Ｍ  ＮＨ４ＮＯ３溶液中にスラリーにし、８０℃で２時間撹拌した。濾過、洗浄、および乾燥させた後、最終生成物は、３９のＳｉ／Ｆｅモル比、２．３重量％のＦｅを得た。焼成生成物のＢＥＴ表面積は、４２７ｍ２／ｇであり、微小孔容積は、０．１４ｃｃ／ｇであった。
【００６９】
・実施例４（比較例）：水性イオン交換による（同等の）Ｆｅ−ＺＳＭ−５型（０．９重量％  Ｆｅ、ＳＡＲ＝２３）
Ｚｅｏｌｙｓｔ（ＣＢＶ  ２３１４）から市販のＺＳＭ−５型ゼオライトを、８０℃で２時間、ＦｅＳＯ４溶液を用いてイオン交換した。濾過、洗浄、および乾燥させた後、Ｆｅ−ＺＳＭ−５生成物は、０．９重量％のＦｅ、および４３４ｍ２／ｇのＢＥＴ表面積を得た。
【００７０】
・実施例５：直接合成によるＦｅ含有ゼオライトベータ型（１．１重量％  Ｆｅ、ＳＡＲ＝２４）
３４０グラムの水酸化テトラエチルアンモニウム溶液（３５％  ＴＥＡＯＨ）、１１４グラムのアルミン酸ナトリウム溶液（２３．５％  Ａｌ２Ｏ３および１９．６％  Ｎａ２Ｏ）、および４５グラムの脱イオン水を共に混合した。この溶液に、３２グラムのＦｅ（ＮＯ３）３・９Ｈ２Ｏを加えた。１０００グラムのナトリウム安定化シリカゾル（４０％  シリカ）を、激しい撹拌下で、上記に加えた。最後に、１５グラムのベータ型ゼオライトを結晶化シードとして合成ゲルに加えた。ゲルは、以下のモル組成であった。
２５．７  ＳｉＯ２：１．０  Ａｌ２Ｏ３：０．１５  Ｆｅ２Ｏ３：１．７  Ｎａ２Ｏ：３．１  ＴＥＡＯＨ：１９８  Ｈ２Ｏ
【００７１】
ゲルを２リットルのオートクレーブに装填し、１６０℃で２日間加熱した。冷却した後、生成物を、濾過および洗浄により回収した。生成物のＸ線回折パターンは、純粋相のベータ型ゼオライトを示した。
【００７２】
残留ナトリウムを除去するために、固体は、その後、２Ｍ  ＮＨ４ＮＯ３溶液中にスラリーにし、８０℃で２時間撹拌した。濾過、洗浄、および乾燥させた後、生成物を、５５０℃で１０時間焼成した。最終生成物は、２４のシリカアルミナ比（ＳＡＲ）および１．１重量％のＦｅを得た。焼成生成物のＢＥＴ表面積は、７２８ｍ２／ｇであり、微小孔容積は、０．２０ｃｃ／ｇであった。
【００７３】
・実施例６：直接合成によるＦｅ含有ゼオライトベータ型（１．５重量％  Ｆｅ、ＳＡＲ＝２５）
加えたＦｅ（ＮＯ３）３・９Ｈ２Ｏの量が、４３．５グラムであることを除いては、実施例９の合成手順を繰り返した。ゲル組成物は、
２５．７  ＳｉＯ２：１．０  Ａｌ２Ｏ３：０．２１  Ｆｅ２Ｏ３：１．７  Ｎａ２Ｏ：３．１  ＴＥＡＯＨ：１９８  Ｈ２Ｏであった。
【００７４】
ＮＨ４ＮＯ３溶液と接触させ、焼成した後、最終生成物は、２５のＳＡＲおよび１．５重量％のＦｅであった。焼成生成物のＢＥＴ表面積は、７１８ｍ２／ｇであり、微小孔容積は、０．２０ｃｃ／ｇであった。
【００７５】
・実施例７（比較例）：水性イオン交換による（同等の）Ｆｅベータ型（１．０重量％  Ｆｅ、ＳＡＲ＝２５）
Ｚｅｏｌｙｓｔ（ＣＰ  ８１４Ｅ、ＳＡＲ＝２５）から市販のベータ型ゼオライトを、８０℃で２時間、ＦｅＣｌ２溶液を用いてイオン交換した。濾過、洗浄、および乾燥させた後、Ｆｅベータ型生成物は、１．０重量％のＦｅおよび６９８ｍ２／ｇのＢＥＴ表面積を得た。
【００７６】
・実施例８：直接合成によるＦｅ含有高シリカ菱沸石型（１．１％  Ｆｅ、ＳＡＲ＝３４）
５８４グラムのＮ，Ｎ，Ｎ−トリメチル−１−アダマント水酸化アンモニウム溶液（ＴＭＡＡＯＨ、１３重量％）を、５１６グラムの脱イオン水と混合した。その後、１８．２グラムのＮａＯＨおよび１１．３グラムのアルミナ（５３重量％  Ａｌ２Ｏ３）を加えた。この混合物に、１０．５グラムのＦｅ（ＮＯ３）３・９Ｈ２Ｏを加えた。１５０グラムの乾燥シリカゲル（約９０％  シリカ）を、激しい撹拌下で、上記の混合物に加えた。
最後に、３グラムの菱沸石型ゼオライトを結晶化シードとして合成ゲルに加えた。ゲルは、以下のモル組成であった。
４０．０  ＳｉＯ２：１．０  Ａｌ２Ｏ３：０．２２  Ｆｅ２Ｏ３：３．８  Ｎａ２Ｏ：６．０  ＴＭＡＡＯＨ：１０００  Ｈ２Ｏ
【００７７】
ゲルをオートクレーブに装填し、１６０℃まで９６時間加熱した。冷却した後、生成物を、濾過および洗浄により回収した。生成物のＸ線回折パターンは、純粋相の菱沸石型ゼオライト（ＣＨＡ）を示した。
【００７８】
生成物を、５５０℃で１０時間焼成した。残留ナトリウムを除去するために、固体は、その後、２Ｍ  ＮＨ４ＮＯ３溶液中にスラリーにし、８０℃で２時間撹拌した。濾過、洗浄、および乾燥させた後、最終生成物は、３４のシリカアルミナ比（ＳＡＲ）および１．１重量％のＦｅを得た。生成物のＢＥＴ表面積は、８１７ｍ２／ｇであり、微小孔容積は、０．３０ｃｃ／ｇであった。
鉄含有アルミノケイ酸塩ゼオライトとのＮＯｘのＮＨ３−ＳＣＲ
【００７９】
還元剤としてＮＨ３を用いたＮＯｘ変換のためのＦｅ含有ゼオライトの活性を、フロースルー型反応器において評価した。粉末ゼオライト試料を押圧し、３５／７０メッシュのふるいにかけ、石英管反応器に装填した。ガス流は、５００ｐｐｍ  ＮＯ、５００ｐｐｍ  ＮＨ３、５％  Ｏ２、およびバランスＮ２を含んだ。すべての反応物に対する毎時空間速度は、５０，０００ｈ−１であった。反応器温度は、勾配され、ＮＯｘ変換は、それぞれの温度間隔で、赤外線分析器を用いて判定された。結果を図１〜４に示す。
【００８０】
図１は、上記の実施例１〜４において作製される新鮮なＦｅ含有ＺＳＭ−５材における、ＮＯｘのＳＣＲをＮＨ３と比較する。Ｆｅの低容量および高ＳＡＲ（８８）を有する同等の実施例２（比較例）およびアルミニウムを有しない実施例３（比較例）からの試料は、Ｆｅの高容量および低ＳＡＲ（３１）を有する本発明の実施例１からの試料よりもさらに低い活性を示す。Ｆｅ交換により作製されるＦｅ−ＺＳＭ−５である、実施例４（比較例）は、最大活性を示す。
【００８１】
図２は、上記の実施例１〜４により作製され、１０容量％の水蒸気中、７００℃で、１６時間、熱水的に時効処理されたＦｅ含有ＺＳＭ−５材における、ＮＯｘのＳＣＲをＮＨ３と比較する。実施例１からの試料は、低温度領域における最大活性を示し、また、高温度領域における安定した活性を有する。
【００８２】
図３は、上記の実施例５〜７により作製され、１０％の水蒸気容量において、７００℃で、１６時間、熱水的に時効処理されたＦｅベータ材における、ＮＯｘのＳＣＲをＮＨ３と比較する。
【００８３】
図４は、上記の実施例８により作製され、１０％の水蒸気容量において、７００℃で、１６時間、熱水的に時効処理されたＦｅ菱沸石材における、ＮＯｘのＳＣＲをＮＨ３と比較する。
【００８４】
図５は、実施例１、２、および４の新鮮試料に対する水素を用いた昇温還元法（Ｈ２−ＴＰＲ）プロファイルを示す［勾配率：１０℃／分  ガス：１５ｃｃ／分  ５％  Ｈ２／Ａｒ。Ｈ２消費は、熱伝導度検出器を用いて測定された。］。
【００８５】
５５０〜７００℃の領域のピークは、骨格鉄に相当するのに対して、３００〜５００℃の領域は、交換したＦｅカチオンに相当する。交換工程により作製される実施例４（比較例）は、交換されたＦｅを含むが、骨格Ｆｅを含まず、交換された三価Ｆｅから二価Ｆｅへの還元に相当する３００〜５００℃の領域のピークを有する。実施例２（比較例）は、交換されたＦｅの証拠を何も示さないが、約６５０℃の還元ピークで骨格Ｆｅのみ示す。実施例１の新鮮試料は、骨格Ｆｅ（ピーク約６００℃）および交換部位におけるＦｅに相当する４５０〜５００℃での段部を含む。交換部位における大量の鉄を有する試料は、ＮＯのＮＨ３−ＳＣＲに対してさらに活性である（図１参照）。
【図１】
2015205270.tif 000003
【図２】
2015205270.tif 000004
【図３】
2015205270.tif 000005
【図４】
2015205270.tif 000006
【図５】
2015205270.tif 000007
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
排気ガス中の窒素酸化物の選択的触媒還元の方法であって、
前記排気ガスを、ベータ型ゼオライト、Ｙ型ゼオライト、モルデン沸石型ゼオライト、フェリエ沸石型ゼオライトおよび菱沸石型ゼオライトから選択される、骨格鉄と骨格外の鉄カチオンとを含む鉄含有アルミノケイ酸塩ゼオライトと、少なくとも部分的に接触させる工程を含み、
前記ゼオライトは、６０未満のシリカアルミナ比（ＳＡＲ）を有する、選択的触媒還元の方法。
【請求項２】
アンモニア、尿素、またはそれらの供給源の存在下で前記選択的触媒還元が起こる、請求項１に記載の方法。
【請求項３】
鉄が、前記ゼオライトの量の１〜５重量％の範囲で存在する、請求項１に記載の方法。
【請求項４】
３００℃以上で前記ゼオライトを熱水時効処理した後に、前記窒素酸化物の前記選択的触媒還元が改善される、請求項１に記載の方法。
【請求項５】
前記排気ガスは自動車の排気ガスである、請求項１に記載の方法。
【請求項６】
前記排気ガスは、発電施設または固定ディーゼルエンジンから選択される固定発生源である、請求項１に記載の方法。
【請求項７】
排気ガス中の窒素酸化物の選択的触媒還元の方法であって、
前記排気ガスを、ベータ型ゼオライト、Ｙ型ゼオライト、モルデン沸石型ゼオライト、フェリエ沸石型ゼオライトおよび菱沸石型ゼオライトから選択される、骨格鉄と骨格外の鉄カチオンとを含む鉄含有アルミノケイ酸塩ゼオライトと、少なくとも部分的に接触させる工程を含み、
時効処理または水蒸気暴露する前に、排気ガス中で、２５０℃〜３００℃の温度で、ＮＨ３または尿素で４０％を超える窒素酸化物を変換率の選択的触媒還元を示す、選択的触媒還元の方法。
【請求項８】
鉄が、前記ゼオライトの量の１〜５重量％の範囲で存在する、請求項７に記載の方法。
【請求項９】
３００℃以上で前記ゼオライトを熱水時効処理した後に、前記窒素酸化物の前記選択的触媒還元が改善される、請求項７に記載の方法。
【請求項１０】
前記ゼオライトは、６０未満のシリカアルミナ比（ＳＡＲ）を有する、請求項７に記載の方法。
【請求項１１】
前記排気ガスは自動車の排気ガスである、請求項７に記載の方法。
【請求項１２】
前記排気ガスは、発電施設または固定ディーゼルエンジンから選択される固定発生源である、請求項７に記載の方法。
【請求項１３】
排気ガス中の窒素酸化物の選択的触媒還元の方法であって、
前記排気ガスを、ベータ型ゼオライト、Ｙ型ゼオライト、モルデン沸石型ゼオライト、フェリエ沸石型ゼオライトおよび菱沸石型ゼオライトから選択される、骨格鉄と骨格外の鉄カチオンとを含む鉄含有アルミノケイ酸塩ゼオライトと、少なくとも部分的に接触させる工程を含み、
前記ゼオライトは６０未満のシリカアルミナ比（ＳＡＲ）を有し、かつ時効処理または水蒸気暴露する前に、排気ガス中で、２５０℃〜３００℃の温度で、ＮＨ３または尿素で４０％を超える窒素酸化物を変換率の選択的触媒還元を示す、選択的触媒還元の方法。
【請求項１４】
鉄が、前記ゼオライトの量の１〜５重量％の範囲で存在する、請求項１３に記載の方法。
【請求項１５】
３００℃以上で前記ゼオライトを熱水時効処理した後に、前記窒素酸化物の前記選択的触媒還元が改善される、請求項１３に記載の方法。
【請求項１６】
前記排気ガスは自動車の排気ガスである、または前記排気ガスは発電施設もしくは固定ディーゼルエンジンを含む固定発生源から選択されることを特徴とする、請求項１に記載の方法。
【手続補正２】
【補正対象書類名】明細書
【補正対象項目名】００８５
【補正方法】変更
【補正の内容】
【００８５】
５５０〜７００℃の領域のピークは、骨格鉄に相当するのに対して、３００〜５００℃の領域は、交換したＦｅカチオンに相当する。交換工程により作製される実施例４（比較例）は、交換されたＦｅを含むが、骨格Ｆｅを含まず、交換された三価Ｆｅから二価Ｆｅへの還元に相当する３００〜５００℃の領域のピークを有する。実施例２（比較例）は、交換されたＦｅの証拠を何も示さないが、約６５０℃の還元ピークで骨格Ｆｅのみ示す。実施例１の新鮮試料は、骨格Ｆｅ（ピーク約６００℃）および交換部位におけるＦｅに相当する４５０〜５００℃での段部を含む。交換部位における大量の鉄を有する試料は、ＮＯのＮＨ３−ＳＣＲに対してさらに活性である（図１参照）。
なお、本明細書の開示される発明は、以下の態様を含む。
・態様１
鉄含有アルミノケイ酸塩ゼオライトであって、前記ゼオライトの構造は、骨格鉄と、イオン交換部位における鉄カチオンとの双方を有する、鉄含有アルミノケイ酸塩ゼオライト。
・態様２
前記鉄は、前記ゼオライトの少なくとも１重量％を成す、態様１に記載の鉄含有アルミノケイ酸塩ゼオライト。
・態様３
前記鉄は、前記ゼオライトの１から５重量％の量で存在する、態様２に記載の鉄含有アルミノケイ酸塩ゼオライト。
・態様４
前記ゼオライトは、６０未満のシリカアルミナ比（ＳＡＲ）を有する、態様１に記載の鉄含有アルミノケイ酸塩ゼオライト。
・態様５
前記ＳＡＲは、５から５０に及ぶ、態様４に記載の鉄含有アルミノケイ酸塩ゼオライト。
・態様６
前記ゼオライトは、ベータ型ゼオライト、ＺＳＭ−５型ゼオライト、Ｙ型ゼオライト、モルデン沸石型ゼオライト、菱沸石型ゼオライト、およびフェリエ沸石型ゼオライトから選択される、態様１に記載の鉄含有アルミノケイ酸塩ゼオライト。
・態様７
前記ゼオライトは、生成の際、有機物を含まない、態様１に記載の鉄含有アルミノケイ酸塩ゼオライト。
・態様８
前記イオン交換部位において、追加鉄カチオンおよび／または少なくとも１つの追加金属カチオンをさらに含む、態様１に記載の鉄含有アルミノケイ酸塩ゼオライト。
・態様９
前記少なくとも追加金属は、銅、マンガン、コバルト、および銀から選択される、態様８に記載の鉄含有アルミノケイ酸塩ゼオライト。
・態様１０
前記ゼオライトは、時効処理または蒸気暴露の前に、排気ガス中、２５０〜３００℃の温度で、ＮＨ３または尿素で４０％を超える窒素酸化物を変換する選択的触媒還元を示す、態様１に記載の鉄含有アルミノケイ酸塩ゼオライト。
・態様１１
前記ゼオライトは、熱水時効処理または蒸気暴露の後に、排気ガス中、３００℃〜５００℃の温度で、ＮＨ３または尿素で８０％を超える窒素酸化物を変換する選択的触媒還元を示す、態様１に記載の鉄含有アルミノケイ酸塩ゼオライト。
・態様１２
鉄含有アルミノケイ酸塩ゼオライトを作製する直接合成法であって、
アルミナ源、シリカ源、任意に構造指向剤を、鉄成分と混合し、鉄含有合成混合物を形成するステップと、
前記鉄含有合成混合物において、少なくとも１回の加熱ステップを行い、鉄含有アルミノケイ酸塩ゼオライトを形成するステップであって、前記ゼオライトの構造は、骨格鉄と、イオン交換部位における鉄カチオンとの双方を有する、ステップと、を含む、方法。
・態様１３
前記鉄は、前記ゼオライトの少なくとも１重量％を成す、態様１２に記載の方法。
・態様１４
前記鉄は、前記ゼオライトの１から５重量％の量で存在する、態様１３に記載の方法。
・態様１５
前記ゼオライトは、６０未満のシリカアルミナ比（ＳＡＲ）を有する、態様１２に記載の方法。
・態様１６
前記ＳＡＲは、５から５０に及ぶ、態様１５に記載の方法。
・態様１７
前記構造指向剤は、有機化合物である、態様１２に記載の方法。
・態様１８
前記有機化合物は、水酸化テトラエチルアンモニウムを含む、態様１７に記載の方法。
・態様１９
前記ゼオライトは、ベータ型ゼオライト、ＺＳＭ−５型ゼオライト、Ｙ型ゼオライト、モルデン沸石型ゼオライト、菱沸石型ゼオライト、およびフェリエ沸石型ゼオライトから選択される、態様１２に記載の方法。
・態様２０
前記加熱するステップの前に、ゼオライトの結晶化シードを前記鉄含有合成混合物に加えるステップをさらに含む、態様１２に記載の方法。
・態様２１
前記シリカ源は、シリカゾル、ケイ酸ナトリウム、金属ケイ酸ナトリウム、沈降シリカ、シリカゲル、およびシリカアルミナから選択される、態様１２に記載の方法。
・態様２２
前記アルミナ源は、アルミン酸ナトリウム、硝酸アルミニウム、水酸化アルミニウム、アルミナ、および硫酸アルミニウムから選択される、態様１２に記載の方法。
・態様２３
前記鉄成分は、鉄塩である、態様１２に記載の方法。
・態様２４
前記鉄塩は、硝酸第二鉄、塩化第二鉄、塩化第一鉄、および硫酸第一鉄から選択される、態様２３に記載の方法。
・態様２５
前記少なくとも１回の加熱ステップは、９０℃から２５０℃の範囲の温度で、オートクレーブ内で行われる、態様１２に記載の方法。
・態様２６
５００℃を超える蒸気に生成物を暴露することにより、前記生成物を熱水時効処理するステップをさらに含む、態様１２に記載の方法。
・態様２７
最高６００℃まで前記生成物を焼成し、焼成物を生成するステップをさらに含む、態様１２に記載の方法。
・態様２８
前記焼成物を、さらに、イオン交換および／または含浸ステップに供して、さらに鉄および／または少なくとも１つの追加金属を加える、態様２７に記載の方法。
・態様２９
前記少なくとも追加金属は、銅、マンガン、コバルト、および銀から選択される、態様２８に記載の方法。
・態様３０
態様１に記載の鉄含有アルミノケイ酸塩ゼオライトを含むモノリス。
・態様３１
態様１に記載の鉄含有アルミノケイ酸塩ゼオライトを含むディーゼル粒子フィルタ。
・態様３２
排気ガス中の窒素酸化物の選択的触媒還元の方法であって、
骨格鉄と骨格外鉄カチオンとの双方を含む、鉄含有アルミノケイ酸塩ゼオライトと前記排気ガスを少なくとも部分的に接触させるステップを含む、方法。
・態様３３
前記選択的触媒還元は、アンモニア、尿素、またはそれらの源がある場合、行われる、態様３２に記載の方法。
・態様３４
前記鉄は、前記ゼオライトの１から５重量％の量で存在する、態様３２に記載の方法。
・態様３５
前記ゼオライトは、６０未満のシリカアルミナ比（ＳＡＲ）を有する、態様３２に記載の方法。
・態様３６
前記ゼオライトは、ベータ型ゼオライト、ＺＳＭ−５型ゼオライト、Ｙ型ゼオライト、モルデン沸石型ゼオライト、菱沸石型ゼオライト、およびフェリエ沸石型ゼオライトから選択される、態様３２に記載の方法。
・態様３７
窒素酸化物の前記選択的触媒還元は、３００℃以上で、前記ゼオライトを熱水時効処理した後、改善される、態様３２に記載の方法。
・態様３８
前記排気ガスは、自動車の排気ガスである、態様３２に記載の方法。
・態様３９
前記排気ガスは、発電施設または固定ディーゼルエンジンから選択される固定汚染源である、態様３２に記載の方法。
【外国語明細書】
2015205270.tif 000008
2015205270.tif 000009
2015205270.tif 000010
2015205270.tif 000011
2015205270.tif 000012
2015205270.tif 000013
2015205270.tif 000014
2015205270.tif 000015
2015205270.tif 000016
2015205270.tif 000017
2015205270.tif 000018
2015205270.tif 000019
2015205270.tif 000020
2015205270.tif 000021
2015205270.tif 000022
2015205270.tif 000023
2015205270.tif 000024
2015205270.tif 000025
2015205270.tif 000026
2015205270.tif 000027
2015205270.tif 000028
2015205270.tif 000029
2015205270.tif 000030
2015205270.tif 000031
2015205270.tif 000032